(57)【要約】【課題】使用時において、カールや歪み等の変形が発生するのを防止することができる変形防止織物を提供する。【解決手段】変形防止織物１を、所定の太さ及び織り込み密度を有する縦糸２…と、その縦糸２…の太さに対して略２倍の太さ及び縦糸２…の織り込み密度に対して同等以上の織り込み密度を有する横糸３…とで平織りしてなるシート状織物４の表裏両面に、合成樹脂被膜５，６を一体的に被覆及び積層して製造する。吊下げ時において、例えばカールや歪み等の変形が変形防止織物１の横方向に対して発生するのを積極的に防止する。【選択図】  図２
2004270078.tif 000002
【特許請求の範囲】
【請求項１】
第１糸及び第２糸を互いに織り込んでシート状に構成した織物であって、
上記シート状の織物に対して変形が発生する方向に織り込まれる第１糸の太さを、該第１糸に対して略交差する方向に織り込まれる第２糸以上の太さに設定し、上記第１糸の織り込み密度を、該第１糸に対して略交差する方向に織り込まれる第２糸の織り込み密度と略同等又は同等以上に設定した
変形防止織物。
【請求項２】
第１糸及び第２糸を互いに織り込んでシート状に構成した織物であって、
上記シート状の織物に対して変形が発生する方向に織り込まれる第１糸の太さを、該第１糸に対して略直交する方向に織り込まれる第２糸以上の太さに設定した変形防止織物。
【請求項３】
第１糸及び第２糸を互いに織り込んでシート状に構成した織物であって、
上記シート状の織物に対して変形が発生する方向に織り込まれる第１糸の織り込み密度を、該第１糸に対して略交差する方向に織り込まれる第２糸の織り込み密度と略同等又は同等以上に設定した
変形防止織物。
【請求項４】
上記第１糸の太さを、上記第２糸の太さの略２倍又は略２倍以上に設定した
請求項１，２又は３記載の変形防止織物。
【請求項５】
上記織物の片面又は両面を合成樹脂で被覆した
請求項１，２，３又は４記載の変形防止織物。
【請求項６】
上記第１糸を、上記織物に対して横方向に織り込まれる横糸で構成し、
上記第２糸を、上記織物に対して縦方向に織り込まれる縦糸で構成した
請求項１，２，３又は４記載の変形防止織物。
【発明の詳細な説明】
【０００１】
【発明の属する技術分野】
この発明は、例えば垂れ幕や懸垂幕、横断幕、プロジェクター用スクリーンシート等の用途及び目的に用いられる変形防止織物に関する。
【０００２】
【従来の技術】
従来、上述の織物には、例えば経糸又は緯糸の一方を弾性繊維のシングルカバードヤーンの片撚糸、他方を紡績糸で構成した特許文献１の伸縮性織物がある。
【０００３】
【特許文献１】
特開平７−１０２４４４号公報。
【０００４】
【発明が解決しようとする課題】
しかし、上述の伸縮性織物を、垂れ幕や懸垂幕等の用途に用いる場合、例えば図７に示すように、伸縮性織物１０の上端側に取り付けられたフック１１を、柱や壁、天井等の吊下げ部８に係止して略垂直に吊下げるので、伸縮性織物１０の中央面に対して付与される略垂直方向に垂下荷重により、伸縮性織物１０の両端辺が内側に向けて引っ張られるため、カールや歪み等の変形が発生しやすい。また、経時及び経年による変形が伸縮性織物１０の横方向に対して発生しやすく、吊下げ開始時の横幅を維持することが難しく、伸縮性織物１０に印刷された文字や数字、絵等の表示内容が読み取りにくくなる。
【０００５】
且つ、合成樹脂を、伸縮性織物１０の片面又は両面にラミネートする場合、表裏両面に生じる熱履歴と、合成樹脂の厚みと、ラミネート時におけて合成樹脂フィルムに付与されるテンション等の差により、例えばカールや歪み等の変形が伸縮性織物１０の幅方向に対して発生するため、垂れ幕及び懸垂幕としての宣伝効果が期待できない。
【０００６】
この発明は上記問題に鑑み、シート状織物を構成する第１糸の太さを第２糸以上の太さに設定し、該第１糸の織り込み密度を第２糸の織り込み密度と略同等又は同等以上に設定することにより、使用時において、カールや歪み等の変形が発生するのを防止することができる変形防止織物の提供を目的とする。
【０００７】
【課題を解決するための手段】
この発明は、第１糸及び第２糸を互いに織り込んでシート状に構成した織物であって、上記シート状の織物に対して変形が発生する方向に織り込まれる第１糸の太さを、該第１糸に対して略交差する方向に織り込まれる第２糸以上の太さに設定し、上記第１糸の織り込み密度を、該第１糸に対して略交差する方向に織り込まれる第２糸の織り込み密度と略同等又は同等以上に設定した変形防止織物であることを特徴とする。
【０００８】
上述の変形防止織物は、例えば垂れ幕や懸垂幕、横断幕、プロジェクター用スクリーンシート等の用途及び目的に用いることができる。また、第１糸（横糸）及び第２糸（縦糸）は、例えば合成樹脂繊維や天然繊維等で構成することができるが、天然繊維よりも、合成樹脂繊維の方が耐久性及び耐候性に優れているので、合成樹脂繊維を使用するのが好ましい。また、第１糸及び第２糸の織り方は、例えば平織りや綾織、朱子織、その他の織り方等で構成することができるが、例えば垂れ幕や懸垂幕等の用途に用いる場合、平織りするが好ましい。
【０００９】
また、第１糸及び第２糸の太さ（デニール）を、例えば略３０デニール〜略１０００デニールの範囲に含まれる太さに設定するのが好ましい。且つ、第１糸及び第２糸を構成する合成樹脂フィラメントを、例えばポリエステルやナイロン、ビニロン、アクリル等のマルチフィラメント及びフィラメント、モノフィラメントで構成することができるが、ナイロンやビニロンよりも、ポリエステルの方が耐久性及び耐候性、熱可塑性、その他の点で優れた特性を有しているので、ポリエステル製の合成樹脂マルチフィラメントを使用するのが好ましい。且つ、天然繊維は、例えば綿や麻、ウール、シルク等で構成することができる。
【００１０】
つまり、変形防止織物を、例えば垂れ幕や懸垂幕等の用途及び目的に用いる場合、吊下げ時において、カールや歪み等の変形が発生する方向（例えば横方向）に織り込まれる第１糸（横糸）の太さを、第２糸（縦糸）以上の太さ（例えば２倍）に設定し、第１糸の織り込み密度を、第２糸の織り込み密度と略同等又は同等以上に設定してなるシート状織物により構成する。或いは、太さ及び織り込み密度の何れか一方の設定で構成してもよい。
【００１１】
実施の形態として、第１糸及び第２糸を互いに織り込んでシート状に構成した織物において、変形が発生する方向に織り込まれる第１糸の太さを、該第１糸に対して略交差する方向に織り込まれる第２糸以上の太さに設定して構成することができる。また、変形が発生する方向に織り込まれる第１糸の織り込み密度を、該第１糸に対して略交差する方向に織り込まれる第２糸の織り込み密度と略同等又は同等以上に設定して構成することができる。また、上記第１糸の太さを、上記第２糸の太さの略２倍又は略２倍以上に設定することができる。
【００１２】
また、上記織物の片面又は両面を、合成樹脂の層及び膜で被覆することができる。且つ、その織物に被覆される合成樹脂を、例えば塩化ビニルやウレタン、アクリル等で構成することができるが、耐久性及び熱可塑性、その他の観点から、一般的には、軟質の塩化ビニルを使用するのが好ましい。且つ、上述の合成樹脂をシート状織物に被覆及び被覆する場合、例えばフィルムラミネート方法やコーティング方法等の方法で被覆及び積層するのがよい。また、上記第１糸を、上記織物に対して横方向に織り込まれる横糸で構成し、上記第２糸を、上記織物に対して縦方向に織り込まれる縦糸で構成することができる。
【００１３】
【作用及び効果】
この発明によれば、変形防止織物を、変形が発生する方向に織り込まれる第１糸の太さを、第２糸以上の太さに設定し、第１糸の織り込み密度を、第２糸の織り込み密度と略同等又は同等以上に設定してなるシート状織物で構成するため、変形が発生する方向の強度が高くなり、使用開始時の大きさ及び形状を維持するのに必要な剛性及び復元力が安定して得られると共に、例えばカールや歪み等の変形が特定方向に対して発生するのを防止することができる。且つ、織物に印刷された表示内容が明瞭及び確実に読み取れるので、垂れ幕や懸垂幕等の用途及び目的に用いた場合、宣伝効果が期待できる。且つ、太さ及び織り込み密度の何れか一方の設定で構成しても、上述の構成と略同等の作用及び効果を奏することができる。
【００１４】
【実施例】
この発明の一実施例を以下図面に基づいて詳述する。
【００１５】
図面は、織物の一例である垂れ幕及び懸垂幕として用いられる変形防止織物を示し、図１に於いて、この変形防止織物１は、縦糸２…及び横糸３…を、例えばポリエステル製のマルチフィラメントで構成すると共に、横糸３…に対して略交差及び略直交する方向（縦方向）に織り込まれる縦糸２…と、吊下げ時において変形が発生する方向（横方向）に織り込まれる横糸３…とで平織りしてなるシート状織物４の表裏両面に、合成樹脂被膜５，６を一体的に被覆及び積層したものである。
【００１６】
上述の変形防止織物１を製造する場合、図２、図５に示すように、所定の太さ（略２５０デニール）及び織り込み密度（本数＝２５本／インチ）を有する縦糸２…と、その縦糸２…の太さに対して略２倍及び略２倍以上の太さ（略５００デニール）及び縦糸２…の織り込み密度に対して同等以上の織り込み密度（本数＝３５本／インチ）を有する横糸３…とを略交差及び略直交する方向に織り込み及び平織りして、シート状の織物４を形成する。また、上述のマルチフィラメントに代えて、モノフィラメントを用いてもよい。
【００１７】
且つ、上述のシート状織物４を、図３に示すように、所定の太さ（略２５０デニール）の縦糸２…と、その縦糸２…の太さに対して略２倍の太さ（略５００デニール）を有する横糸３…とを、略同等及び同等以上の織り込み密度（本数＝２５本／インチ）に設定して製造するか、また、図４に示すように、所定の織り込み密度（本数＝２５本／インチ）の縦糸２…と、その縦糸２…の織り込み密度に対して同等以上の織り込み密度（本数＝３５本／インチ）を有する横糸３…とを、略同一太さ（略２５０デニール）に設定して製造する等してもよい。
【００１８】
次に、上述のように平織りしたシート状織物４全体を、合成樹脂系の接着剤（例えば商品名＝ダイカラック５８７大東化成製の接着剤）に浸漬するか、その接着剤をシート状織物４全体に塗布する等して、例えばディップコート加工方法やデップ加工方法等の加工方法により含浸加工する。
【００１９】
次に、下記配合量を有する軟質の塩化ビニル樹脂からなる層及び膜を、シート状織物４の表裏両面に対してカレンダー加工方法で略均一にラミネート及び積層する。つまり、図６に示すように、略０．１３ｍｍの厚みを有する合成樹脂被膜５を、シート状織物４の表面全体が略均一に覆われるように被覆及び積層し、略０．１０ｍｍの厚みを有する合成樹脂被膜６を、シート状織物４の裏面全体が略均一に覆われるように被覆及び積層して、織物全体の総厚が略０．４５ｍｍとなるような変形防止織物１を製造する。なお、合成樹脂被膜５の厚みを、略０．１３ｍｍ以下及び以上に変更したり、合成樹脂被膜６の厚みを、略０．１０ｍｍ以下及び以上に変更したり、変形防止織物１の総厚を、略０．４５ｍｍ以下及び以上に変更してもよく、総厚を略０．４５ｍｍに設定する場合、合成樹脂被膜５の厚みを略０．１３ｍｍ、合成樹脂被膜６の厚みを略０．１０ｍｍに設定するのが好ましい。
【００２０】
上述の塩化ビニル樹脂を構成する成分の配合例は、下記に示す。
【００２１】
ＰＶＣレジン      １００（鐘化淵化学工業）
ＤＩＮＰ            ６０（新日本理化）
ＡＣ１９０            ２（旭電化）
ＡＰ５５０      ０．８５（旭電化）
ＦＥＰ１３            ２（旭電化）
炭酸カルシュウム    １５（丸尾カルシュウム）
また、軟質の塩化ビニル樹脂を、シート状織物４を構成する表裏両面の何れか一方の片面に対してカレンダー加工方法により被覆及び積層してもよい。
【００２２】
上述の方法で製造された変形防止織物１を、例えば垂れ幕や懸垂幕等の用途及び目的に用いる場合、図１に示すように、変形防止織物１を、シート状織物４の上端側に取り付けられたフック７を、例えば柱や壁、天井等の吊下げ部８に係止して略垂直に吊下げ、変形防止織物１に印刷された文字や数字、絵等の表示内容が明瞭及び確実に読み取れるように、縦方向及び横方向に対して展開した状態を保持する。
【００２３】
次に、上述の変形防止織物１を構成する発明品の織物と、従来方法により製造された比較品の織物とを構成する縦糸２…及び横糸３…の組み合わせ例を下記の〔表１〕に示し、同一条件で変形試験を実施した結果を下記の〔表２〕に示す。
【００２４】
試験条件は、例えば横＝略８０ｃｍ、縦＝略２００ｃｍに裁断してなる織物の上端側に取り付けられたフックを、例えば柱や壁、天井等の吊下げ部に係止して略垂直に吊下げ、常温にて略１週間放置する。試験終了後、発明品の織物及び従来品の織物の端辺に発生するカール（浮き）の最大値を、例えばスケールやその他の測定機器（光学的測定器を含む）により測定する。
【００２５】
下記の〔表１〕は、発明品の織物と、従来品の織物とを構成する縦糸２…及び横糸３…の太さ（デニール）と、織り込み密度（本数）との組み合わせを示すものである。なお、表内の記号Ｔはテトロン（ポリエステル）、Ｄはデニールである。
【００２６】
【表１】
2004270078.tif 000003
下記の測定値は、上記の〔表１〕に示す組み合わせにより形成したＡ織物、Ｂ織物、Ｃ織物、Ｄ織物、Ｅ織物、Ｆ織物の端辺に発生するカール（浮き）の測定結果を示すものである。
【００２７】
端辺のカール（浮き）最大値
Ａ      ３５ｍｍ
Ｂ      ３０ｍｍ
Ｃ      ２７ｍｍ
Ｄ      １１ｍｍ
Ｅ        ０ｍｍ
Ｆ        ０ｍｍ
つまり、略同等の太さ（Ｔ２５０Ｄ）、略同等の織り込み密度（本数＝２５本／インチ）の縦糸２…及び横糸３…で構成したＡ織物の端辺には、略３５ｍｍのカール（浮き）が発生し、略同等の太さ（Ｔ５００Ｄ）、略同等の織り込み密度（本数＝２２本／インチ）の縦糸２…及び横糸３…で構成したＢ織物の端辺には、略３０ｍｍのカール（浮き）が発生する。
【００２８】
また、所定の織り込み密度（本数＝３２本／インチ）の縦糸２…と、その縦糸２…の織り込み密度に対して同等以上の織り込み密度（本数＝４５本／インチ）を有する横糸３…とを、略同一太さ（Ｔ２５０Ｄ）に設定して構成したＣ織物の端辺には、略２７ｍｍのカール（浮き）が発生する。
【００２９】
所定の太さ（Ｔ２５０Ｄ）及び織り込み密度（本数＝２５本／インチ）の縦糸２…と、その縦糸２…の太さに対して略２倍の太さ（Ｔ５００Ｄ）及び粗い織り込み密度（本数＝２０本／インチ）の横糸３…とで構成したＤ織物の端辺には、略１１ｍｍのカール（浮き）が発生する。
【００３０】
一方、図３に示す所定の太さ（Ｔ２５０Ｄ）の縦糸２…と、その縦糸２…の太さに対して略２倍の太さ（Ｔ５００Ｄ）を有する横糸３…とを、略同等及び同等以上の織り込み密度（本数＝２５本／インチ）に設定してなるシート状織物４を構成するＥ織物の端辺と、
図４に示す所定の織り込み密度（本数＝２５本／インチ）の縦糸２…と、その縦糸２…の織り込み密度に対して同等以上の織り込み密度（本数＝３５本／インチ）を有する横糸３…とを、略同一太さ（Ｔ２５０Ｄ）に設定してなるシート状織物４を構成するＦ織物の端辺には、カール（浮き）が殆んど発生せず、略０ｍｍであるという測定結果が得られるため、Ａ織物乃至Ｄ織物よりも、Ｅ織物及びＦ織物の方が変形しにくく、カールや歪み等の変形が発生するのを防止するのに優れていることが明白である。
【００３１】
なお、縦糸２…及び横糸３…の本数を、例えば２２本以下及び４５本以上に変更するか、縦糸２…及び横糸３…の太さを、例えば２５０以下及び５００以上に変更する等してもよい。
【００３２】
上述の結果、変形防止織物１を、例えば垂れ幕や懸垂幕等の幅方向に対してカール現象が起きるような用途及び目的に用いる場合、横糸３…の太さを、縦糸２…の太さの略２倍に設定し、横糸３…の太さを、縦糸２…の織り込み密度と略同等又は同等以上に設定すれば、カールや歪み等の変形が発生するのを防止する効果が得られる。或いは、太さ及び密度の何れか一方の設定で構成しても、上述の変形防止織物１と略同等の作用及び効果を奏することができる。
【００３３】
或いは、シート状織物４を、例えば横断幕のような縦方向に対して変形が発生しやすい用途及び目的に用いる場合、上述の縦糸２…及び横糸３…の太さ、織り込み密度を、上述の実施例に対して設定値が逆になるように変更すればよく、縦方向に対して変形が発生するのを防止することも可能である。つまり、縦糸２…の太さを、横糸３…の太さの略２倍及び２倍以上に設定するか、横糸３…の織り込み密度を、縦糸２…の織り込み密度と略同等又は同等以上に設定すれば問題を解決することができる。或いは、太さ及び織り込み密度の何れか一方の設定で構成しても、上述の実施例と略同等の作用及び効果を奏することができる。
【００３４】
以上のように、変形防止織物１を、例えば垂れ幕や懸垂幕等の用途及び目的に用いる場合、変形が発生する方向（横方向）に織り込まれる横糸３…の太さを、縦糸２…の太さの略２倍及び略２倍以上に設定し、横糸３…の織り込み密度を、縦糸２…の織り込み密度と略同等又は同等以上に設定してなるシート状織物４で構成するため、変形が発生する方向の強度が高くなり、使用開始時の大きさ及び形状を維持するのに必要な剛性及び復元力が安定して得られると共に、吊下げ時において、例えばカールや歪み等の変形が特定方向（横方向）に対して発生するのを防止することができる。且つ、変形防止織物１に印刷された文字や数字、絵等の表示内容が明瞭及び確実に読み取れるので、宣伝効果が期待できる。上述の実施例と略同等の作用及び効果を奏することができる。且つ、太さ及び織り込み密度の何れか一方の設定で構成しても、上述の構成と略同等の作用及び効果を奏することができる。
【００３５】
且つ、シート状織物４全体を、合成樹脂系の接着剤に浸漬及び含浸すると共に、合成樹脂被膜５，６を、シート状織物４の表裏両面に被覆及び積層するので、シート状織物４を構成する縦糸２…及び横糸３…が、縦方向及び横方向に変位しにくく、変形防止に必要な織り強度が安定して得られ、所定の織り状態を維持することができる。
【図面の簡単な説明】
【図１】変形防止織物を垂れ幕として吊下げた状態を示す正面図。
【図２】横糸太さが縦糸の倍、密度が同等以上の変形防止織物を示す拡大図。
【図３】横糸の太さを縦糸の略２倍に設定した変形防止織物を示す拡大図。
【図４】横糸の密度を縦糸の同等以上に設定した変形防止織物を示す拡大図。
【図５】縦糸及び横糸の平織り構造を示す断面図。
【図６】合成樹脂被膜を織物の表裏両面に被覆した積層構造を示す断面図。
【図７】従来例の織物を垂れ幕として吊下げた状態を示す正面図。
【符号の説明】
１…変形防止織物
２…縦糸
３…横糸
４…シート状織物
５，６…合成樹脂被膜
７…フック
８…吊下げ部
１０…織物
１１…フック
【図１】
2004270078.tif 000004
【図２】
2004270078.tif 000005
【図３】
2004270078.tif 000006
【図４】
2004270078.tif 000007
【図５】
2004270078.tif 000008
【図６】
2004270078.tif 000009
【図７】
2004270078.tif 000010